(57)【特許請求の範囲】
【請求項１】
水分により可塑化することができ、かつ、水に難溶性であるポリビニルブチラール樹脂（Ａ）６０〜９９．９質量％及びフェロシアン化金属化合物（Ｂ）４０〜０．１質量％を含有する樹脂組成物を含むセシウム除去材。
【請求項２】
前記フェロシアン化金属化合物（Ｂ）が、一般式ＡｘＭｙ［Ｆｅ（ＣＮ）６］で示される請求項１に記載のセシウム除去材。
（式中、Ａは、Ｋ、Ｎａ、ＮＨ４のいずれかであり、Ｍは、Ｃａ、Ｍｎ、Ｆｅ、Ｃｏ、Ｎｉ、Ｃｕ、Ｚｎのいずれかであり、かつｘ、ｙは式ｘ＋ｎｙ＝４(ｘは０〜３の数である)を満たす。ｎはＭの価数を表す。）
【請求項３】
前記ポリビニルブチラール樹脂（Ａ）とフェロシアン化金属化合物（Ｂ）との合計量１００質量部に対して、磁性酸化鉄（Ｃ）５〜３３．３質量部を含む請求項１又は２に記載のセシウム除去材。
【請求項４】
前記ポリビニルブチラール樹脂（Ａ）の水酸基含有量が１０〜３０質量％であり、アセチル基の含有量が０．５〜５質量％である、請求項１〜３のいずれかに記載のセシウム除去材。
【請求項５】
前記セシウム除去材の形状がペレット状である、請求項１〜４のいずれかに記載のセシウム除去材。
【請求項６】
前記ペレットの最大径が０．１〜２ｍｍである請求項５に記載のセシウム除去材。
【請求項７】
請求項５又は６に記載のセシウム除去材を家畜の飼料に混合してなる家畜用飼料。
【請求項８】
請求項７に記載の家畜用飼料であって、当該家畜用飼料に含まれるセシウム除去材が、磁性酸化鉄（Ｃ）を含む家畜用飼料。
【請求項９】
水分により可塑化することができ、かつ、水に難溶性であるポリビニルブチラール樹脂（Ａ）６０〜９９．９質量％及びフェロシアン化金属化合物（Ｂ）４０〜０．１質量％の合計量１００質量部に対して、水分を２０〜９０質量部を添加することにより可塑化させて混練し、フェロシアン化金属化合物を含有する樹脂混練物を得て、得られた該樹脂混練物を造粒してペレットとし、該ペレットを該ポリビニルブチラール樹脂（Ａ）の軟化点以下の温度で乾燥させることを特徴とするセシウム除去材用ペレットの製造方法。
【請求項１０】
前記ポリビニルブチラール樹脂（Ａ）とフェロシアン化金属化合物（Ｂ）との合計量１００質量部に対して、さらに磁性酸化鉄（Ｃ）１５〜３３．３質量部を添加する請求項９に記載のセシウム除去材用ペレットの製造方法。
【請求項１１】
請求項８に記載の家畜用飼料を家畜に与えて、該家畜から排泄される糞中に含まれるセシウム除去材を磁石で回収するセシウム除去材の回収方法。
【請求項１２】
請求項１〜６のいずれかに記載のセシウム除去材を用いて、土壌中のセシウムを吸着分離させる土壌中からのセシウムの除去方法。
【請求項１３】
請求項３〜６のいずれかに記載のセシウム除去材を用いて土壌中からセシウムを除去する土壌中からのセシウムを除去する方法であって、当該セシウム除去材が磁性酸化鉄（Ｃ）を含み、セシウムを吸着した後、該磁性酸化鉄（Ｃ）を含むセシウム除去材を磁石で回収させる土壌中からのセシウムの除去方法。
【発明の詳細な説明】
【技術分野】
【０００１】
本発明は、フェロシアン化金属化合物を含有する樹脂組成物及びそれを用いてなるセシウム除去材に関する。さらに詳しくは、土壌や水溶液中、あるは大気中に含まれるセシウムを効率よく吸着分離でき、かつ家畜用の飼料に配合することにより家畜に蓄積したセシウムを家畜の体外に排出することができるフェロシアン化金属化合物を含有する樹脂組成物及びそれを用いてなるセシウム除去材に関する。
【背景技術】
【０００２】
従来より、原子力発電所等の放射性物質取扱施設から発生する放射性物質を含む廃液や排ガスから放射性物質を自然環境中に排出させないことが求められている。特に放射性物質の中でも放射性セシウム１３７は、半減期が３０年であり、その間γ線を放射し続ける。また、ガス化し易いため広く環境中に飛散し、水溶性が高く生体に蓄積し易い。その為、生体内に取り込まれると、体内被曝による生体への悪影響が非常に大きく、深刻である。しかしながら、２０１１年３月に発生した福島第１原子力発電所の事故により放出された放射性物質、特に放射性セシウム１３７による周辺地域への環境汚染が深刻な問題となっている。この放射性セシウム１３７は、周辺地域の水田や畑等の農耕地、住宅地の土壌、河川、池、等を汚染し、構築物、水、土壌、堆積物等に蓄積される。農耕地等から生産される農作物や河川等から採れる魚介類も汚染されるものとなるため、それらの汚染された農耕地等を除染することが求められている。
【０００３】
この放射性セシウム１３７を除去する方法として、ゼオライトを用いて汚染水から除去する方法が知られている（特許文献１参照）。しかしながら、このゼオライトを用いる方法は、ナトリウム、カルシウム等の金属成分も吸着する可能性があり、放射性セシウム１３７を除去する方法としては効率が良くない。
【０００４】
一方、放射性セシウム１３７を含むセシウム及びその化合物と選択的に反応して吸着作用を有する化合物としてフェロシアン化金属化合物が一般的に知られている（特許文献２参照）。しかしながら、紺青に代表されるフェロシアン化金属化合物は、微細な結晶を有する微粒子状の顔料であり、水に不溶性であり、その１次粒子径が、０．０５〜０．１μｍであり、水への分散性が高いため、紺青（フェロシアン化金属化合物）のみを分別して回収することは困難である。ポリプロピレン、ポリエチレン等の熱可塑性樹脂と混練加工してペレット等にする方法も考えられるが、大半の紺青表面が熱可塑性樹脂に被覆されてしまうため、セシウム吸着率の低下を招くという問題点もある。
【０００５】
フェロシアン化金属化合物は、体内の放射性セシウムを吸着し、体外に排泄される作用を有することから、体内の放射性セシウム濃度を減らすため、チェルノブイリ原子力発電所の事故以降、ロシア、ウクライナ、ベラルーシ等において紺青が家畜飼料や動物医薬品として利用されている。その結果、家畜から排泄された糞中には高濃度の放射性セシウムが含まれ、その効率的な回収方法も求められている。
【先行技術文献】
【特許文献】
【０００６】
【特許文献１】特開昭５６−７９９９９号公報
【特許文献２】特開平５−６６２９５号公報
【発明の概要】
【発明が解決しようとする課題】
【０００７】
本発明は、セシウム及びその化合物（以下、セシウムということがある。）で汚染された土壌や水溶液中、あるは大気中に含まれるセシウムを除去するに当たって、セシウムを吸着した後の吸着物の捕集が容易であり、効率的なフェロシアン化金属化合物を含有する樹脂組成物及びそれを用いてなるセシウム除去材を提供することを目的とする。また、家畜用の飼料に配合することにより家畜に蓄積したセシウムを家畜の体外に排出させ、効率よく分離することができるセシウム除去材を提供することを目的とする。
【課題を解決するための手段】
【０００８】
本発明者らは、鋭意検討を進めた結果、水分により可塑化することができ、かつ水に難溶性である樹脂（Ａ）及びフェロシアン化金属化合物（Ｂ）を特定の比率で含有する樹脂組成物及びそれを造粒してなるペレットを用いることにより、上記目的が達成されることを見出し、本発明を完成させるに至った。
すなわち、本発明は、以下の樹脂組成物、その樹脂組成物を含むセシウム除去材、その樹脂組成物を用いるペレットの製造方法、そのペレットを用いた家畜用飼料及びそのペレットを用いたセシウムの除去方法を提供するものである。
１．水分により可塑化することができ、かつ、水に難溶性である樹脂（Ａ）６０〜９９．９質量％及びフェロシアン化金属化合物（Ｂ）４０〜０．１質量％を含有する樹脂組成物。
２．前記樹脂（Ａ）がポリビニルブチラール樹脂である上記１に記載の樹脂組成物。
３．前記フェロシアン化金属化合物（Ｂ）が、一般式ＡxＭy［Ｆｅ（ＣＮ）6］で示される上記１又は２に記載の樹脂組成物。
（式中、Ａは、Ｋ、Ｎａ、ＮＨ4のいずれかであり、Ｍは、Ｃａ、Ｍｎ、Ｆｅ、Ｃｏ、Ｎｉ、Ｃｕ、Ｚｎのいずれかであり、かつｘ、ｙは式ｘ＋ｎｙ＝４(ｘは０〜３の数である)を満たす。ｎはＭの価数を表す。）
４．前記樹脂（Ａ）とフェロシアン化金属化合物（Ｂ）との合計量１００質量部に対して、磁性酸化鉄（Ｃ）５〜７０質量部を含む上記１〜３のいずれかに記載の樹脂組成物。
５．上記１〜４のいずれかに記載の樹脂組成物を含むセシウム除去材。
６．水分により可塑化することができ、かつ、水に難溶性である樹脂（Ａ）６０〜９９．９質量％及びフェロシアン化金属化合物（Ｂ）４０〜０．１質量％の合計量１００質量部に対して、水分を２０〜９０質量部を添加することにより可塑化させて混練し、フェロシアン化金属化合物を含有する樹脂混練物を得て、得られた該樹脂混練物を造粒してペレットとし、該ペレットを該樹脂（Ａ）の軟化点以下の温度で乾燥させることを特徴とするペレットの製造方法。
７．上記６の製造方法で得られたペレットを家畜の飼料に混合してなる家畜用飼料。
８．前記ペレットの最大径が０．１〜２ｍｍである上記７に記載の家畜用飼料。
９．上記６の製造方法で得られたペレットからなる土壌中のセシウムを吸着分離させるセシウム除去材。
１０．前記樹脂（Ａ）とフェロシアン化金属化合物（Ｂ）との合計量１００質量部に対して、さらに磁性酸化鉄（Ｃ）１５〜５０質量部を添加する上記６に記載のペレットの製造方法。
１１．上記１０で得られるペレットを家畜の飼料に混合してなる家畜用飼料。
１２．上記１０の製造方法で得られたペレットを家畜に与えて、該家畜から排泄される糞を磁石で回収する家畜から排泄される糞の回収方法。
１３．上記１０の製造方法で得られたペレットからなる土壌中のセシウムを吸着分離させるセシウム除去材。
１４．上記１３のセシウム除去材を用いて土壌中からのセシウムを除去する方法であって、セシウムを吸着した後、該セシウム除去材を磁石で回収させる土壌中からのセシウムの除去方法。
【発明の効果】
【０００９】
本発明によれば、セシウムを吸着した後の吸着物の捕集が容易であり、セシウムを効率よく除去することができる。
【発明を実施するための形態】
【００１０】
本発明の樹脂組成物、その樹脂組成物を含むセシウム除去材、その樹脂組成物を用いるペレットの製造方法、そのペレットを用いた家畜用飼料及びそのペレットを用いたセシウムの除去方法について、使用する各成分、製造方法、その家畜用飼料及びセシウムの除去方法について説明する。
【００１１】
［樹脂組成物］
（１）樹脂（Ａ）
本発明の樹脂組成物には、水分により可塑化することができ、かつ、水に難溶性である樹脂（Ａ）が使用される。本発明の樹脂組成物に使用される樹脂（Ａ）は、水分により可塑化することができるために、水を添加することにより８０℃以下の比較的低温で可塑化でき、押出造粒機等により容易に造粒して、ペレット状（粒子状を含む）とすることができる。本発明の樹脂組成物に使用される樹脂（Ａ）は、セシウム除去材として水中や水を多量に含む箇所において使用され、水に浸漬してもフェロシアン化金属化合物（Ｂ）粒子の離脱がないことが望まれるため、水に難溶性であることが必要である。水に溶解しやすいと、使用されたフェロシアン化金属化合物（Ｂ）が、水中に分散する可能性があり好ましくない。なお、水に難溶性であるとは、５０℃の温水中に２４時間浸漬した後の質量減少が１％以下であることが望ましい。また、水分を吸収し、質量が増加する性質を有するものであってもよい。
このような性質を有する樹脂（Ａ）としては、ポリビニルアセタール樹脂を挙げることができる。ポリビニルアセタール樹脂は、ポリビニルアルコールにアルデヒドを反応させて得られる樹脂であり、その分子構造中にビニルアルコール単位、酢酸ビニル単位及びビニルアセタール単位を有している。ビニルアセタール単位の割合（アセタール化度）が多くなると耐水性、軟化性等が向上し、ビニルアルコール単位の量が多いと接着性や親水性が向上し、また、酢酸ビニル単位の量が多くなるとガラス転移温度が低下するという性質を有する。ポリビニルアセタール樹脂は、反応時に使用されるアルデヒドの種類、例えば、ホルムアルデヒド、アセトアルデヒド、プロピオンアルデヒド、ブチルアルデヒド、アミルアルデヒド、ヘキシルアルデヒド等の各種のアルデヒドを用いることができる。これらのポリビニルアセタール樹脂の中でもポリビニルブチラール樹脂が多く市販されていて好適に使用することができるが、これより高融点のポリビニルアセタール樹脂も市販されており、本発明で規定する樹脂（Ａ）として使用することができる上記記載の条件を満たせば、もちろん使用することができる。
上記のポリビニルアセタール樹脂の中でもポリビニルブチラール樹脂は、家畜等に対する毒性が低い樹脂であり、本願発明の樹脂組成物から得られたペレットを家畜用の飼料に混合して家畜用飼料とする場合は、ポリビニルブチラール樹脂を用いることが好ましい。ポリビニルブチラール樹脂を用いる場合、通常、水酸基含有量は１０〜３０質量％程度、アセチル基の含有量は０．５〜５質量％程度を有するものを使用することができる。
本願発明に用いられるポリビニルアセタール樹脂以外の他の樹脂としては、ポリピバリン酸ビニル、ポリ安息香酸ビニル等の樹脂を挙げることができる。
【００１２】
（２）フェロシアン化金属化合物（Ｂ）
本発明の樹脂組成物には、フェロシアン化金属化合物（Ｂ）が使用される。
本発明において使用されるフェロシアン化金属化合物（Ｂ）は、一般式ＡxＭy［Ｆｅ（ＣＮ）6］で示される金属塩である。ここで、式中のＡは、Ｋ、Ｎａ、ＮＨ4のいずれかであり、Ｍは、Ｃａ、Ｍｎ、Ｆｅ、Ｃｏ、Ｎｉ、Ｃｕ、Ｚｎのいずれかであり、式ｘ＋ｎｙ＝４(ｘは０から３の数)を満たす。また、ｎはＭの価数を表す。
この中の代表的な化合物であり、種々のフェロシアン化金属化合物の中で、特に化学式ＮＨ4Ｆｅ［Ｆｅ（ＣＮ）6］の紺青は、工業的に量産され、極めて微粒子状の顔料であり、その用途としてインキ、絵の具、化粧品などに広く使用されている安全性の高い化合物である。これらのフェロシアン化金属化合物は結晶構造として立方晶形を有し、格子内に一価の陽イオン、特にセシウムを選択的に取り込みやすい化合物である。
本発明のセシウム除去材に使用されるフェロシアン化金属化合物は、その形態が微粒子状であっても、水分等を含んだウェット状であってもよい。なお、市販の微粉品には吸着水が含まれている。
【００１３】
（３）磁性酸化鉄（Ｃ）
本発明の樹脂組成物には、更に、前記樹脂（Ａ）とフェロシアン化金属化合物（Ｂ）との合計量１００質量部に対して、磁性酸化鉄（Ｃ）を５〜７０質量部を必要に応じて添加することができる。磁性酸化鉄（Ｃ）を添加することにより、セシウムを吸着した後の樹脂組成物、それから成形されるペレット等の各種成形物を磁石を用いることにより、回収して分離することが容易となる。
【００１４】
（４）樹脂（Ａ）とフェロシアン化金属化合物（Ｂ）の比率について
本発明の樹脂組成物は、上記の樹脂（Ａ）と上記のフェロシアン化金属化合物（Ｂ）を含有するものであり、樹脂（Ａ）とフェロシアン化金属化合物（Ｂ）との合計量に基づいて、樹脂（Ａ）は６０〜９９．９質量％、フェロシアン化金属化合物（Ｂ）は４０〜０．１質量％を含有するものである。樹脂（Ａ）が６０質量％未満であると、フェロシアン化金属化合物（Ｂ）の含有量が多くなり、樹脂組成物をペレット等に造粒した際に、形状安定性がよくなく、型崩れ等を起しやすくなるので望ましくない。また、樹脂（Ａ）が９９．９質量％を超えると、フェロシアン化金属化合物（Ｂ）の含有量が少なくなりすぎて、セシウムの吸着能力が低下するので望ましくない。樹脂（Ａ）とフェロシアン化金属化合物（Ｂ）との比率は、好ましくは、樹脂（Ａ）が６５〜９５質量％、フェロシアン化金属化合物（Ｂ）は３５〜５質量％であることが好ましい。
【００１５】
（５）樹脂組成物を得るための混練方法及びペレットの製造方法
本願発明の前記にて説明した樹脂組成物は、樹脂（Ａ）とフェロシアン化金属化合物（Ｂ）とが均一に混合された状態として得ることが好ましい。均一に混合された状態として得る方法として、例えば、樹脂（Ａ）の特性である水分より可塑化することができる性質を利用することが好ましい。例えば、スタティクミキサー、バンバリーミキサー、二軸押出混練機等の混合機内で、樹脂（Ａ）に水分を添加して可塑化状態にある樹脂（Ａ）の中にフェロシアン化金属化合物（Ｂ）を添加することにより均一な混合物として、造粒機を用いて任意の形状を有するペレットとする。水分の添加量は、樹脂（Ａ）６０〜９９．９質量％及びフェロシアン化金属化合物（Ｂ）４０〜０．１質量％の比率からなる樹脂（Ａ）とフェロシアン化金属化合物（Ｂ）との混合物１００質量部に対して、水分を２０〜９０質量部、好ましくは３０〜８０質量部の範囲内で添加することが好ましい。この際の可塑化温度は、樹脂（Ａ）の分子量や構造にもよるが、常温〜１００℃程度で可塑化することができ、混合機に外部からの加熱手段等を特別設ける必要はなく、攪拌時のせん断熱の発生等により十分に可塑化することができる。造粒機により得られる造粒物中には、可塑化する際に使用された水分を含んでいるので、使用した樹脂（Ａ）の軟化点以下の温度で乾燥することが好ましい。通常は、６０〜１４０℃程度、好ましくは７０〜１００℃の温度範囲内で乾燥して水分を除去することが好ましい。軟化点以下の温度で乾燥することより、造粒物同士が溶着したりする恐れがないので望ましい。
なお、本発明の樹脂組成物には、必要に応じて、他の無機充填材、可塑剤、界面活性剤、酸化防止剤、紫外線吸収剤、他の有機顔料等を本発明の効果を損なわない範囲で使用することができる。
【００１６】
［樹脂組成物を含むセシウム除去材］
本発明の樹脂組成物は、フェロシアン化金属化合物（Ｂ）を含むことからセシウム除去材として用いることができる。セシウム除去材として用いる際は、本発明の樹脂組成物を任意の形状（例えば、フイルム、シート、繊維状物、ペレット）等にして用いることができる。本発明の樹脂組成物を含むセシウム除去材は、住宅地、農耕地等の土壌、河川、溜池、沼地等のセシウムで汚染された土壌、水を浄化するのに有効である。土壌を浄化するには、セシウムで汚染された土壌を事前に水で洗って、その分離された水を浄化することが好ましい。
【００１７】
［家畜用飼料］
本発明の樹脂組成物を用いて得られるペレットの製造方法で得られたペレットは、家畜の飼料に混合して家畜用飼料として用いることができる。ペレットに含まれる必須成分の樹脂（Ａ）は、家畜に有害となる樹脂ではないことが必要であり、ポリビニルブチラール樹脂を用いることが好ましい。また、フェロシアン化金属化合物（Ｂ）は、家畜をはじめとした動物に対しては、体内に摂取されても分解等はせず、安全な化合物である。発明の樹脂組成物を用いて得られるペレットを家畜に飼料と一緒に与えた場合、所定時間後に糞として排出される。従って、このペレットを家畜の飼料に混合して用いて、家畜に食べさせることにより、家畜の体内に存在するセシウムを吸着し、糞として排出させることができる。なお、家畜としては特に限定されるものではないが、牛、豚、馬、山羊、鶏等を挙げることができる。家畜の飼料に混合する際のペレット大きさは、家畜の大きさにもよるが、通常、０．１〜２ｍｍの範囲内とすることが望ましい。この大きさの範囲内であると家畜からペレットを糞として排出させることが容易にできる。また、磁性酸化鉄（Ｃ）を含むペレットを用いた場合には、家畜から排泄された糞を、好ましくは乾燥した後、磁石を用いることにより、セシウムを吸着したペレットを回収して分離することが容易となる。
【実施例】
【００１８】
本発明を実施例によりさらに詳しく説明するが、本発明はこれらにより何ら限定されるものではない。
実施例１
紺青顔料（商品名：ミロリブルー９０５、前記化学式中のＭはＮＨ4、大日精化工業株式会社製）１０ｇとポリビニルブチラール樹脂（株式会社クラレ製  商品名：モビタール３０Ｈ、不揮発分は９７．５質量％以上、水酸基含量は１８〜２１質量％、アセチル基含量は１〜４質量％、１０％エタノール溶液粘度は３５〜６０ｍＰａ・ｓ）１００ｇを秤量し、ポリ袋内で混合した後、１リットルのポリビーカーに移して、水８６ｇを加えスパチェラで均一になるまで混練し、造粒機（ダルトン  マルチグランＭＧ−５５−１）を用いて、１ｍｍメッシュサイズのスクリーンにて造粒し、８０℃で５時間乾燥後放冷した。得られた造粒物の平均粒子径は、０．８ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。
【００１９】
実施例２
紺青顔料（商品名：ミロリブルー９０５、前記化学式中のＭはＮＨ4、大日精化工業株式会社製）１０ｇとポリビニルブチラール樹脂（株式会社クラレ製  商品名：モビタール３０ＨＨ、不揮発分は９７．５質量％以上、水酸基含量は１１〜１４質量％、アセチル基含量は１〜４質量％、１０％エタノール溶液粘度は３５〜６０ｍＰａ・ｓ）１００ｇを秤量し、ポリ袋内で混合した後、１リットルのポリビーカーに移して、水８６部を加えスパチェラで均一になるまで混練し、造粒機（ダルトン  マルチグランＭＧ−５５−１）を用いて、１ｍｍメッシュサイズのスクリーンにて造粒し、８０℃で５時間乾燥後放冷した。得られた造粒物の平均粒子径は、０．８ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。
【００２０】
実施例３
紺青顔料（商品名：ミロリブルー９０５、前記化学式中のＭはＮＨ4、大日精化工業株式会社製）３０ｇとポリビニルブチラール樹脂（株式会社クラレ製  商品名：モビタール３０Ｈ）７０ｇを秤量し、ポリ袋内で混合した後、１リットルのポリビーカーに移して、水６３ｇを加えスパチェラで均一になるまで混練し、造粒機（ダルトン  マルチグランＭＧ−５５−１）を用いて、１．５ｍｍメッシュサイズのスクリーンにて造粒し、８０℃で５時間乾燥後放冷した。得られた造粒物の平均粒子径は、１．２ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。
【００２１】
比較例１
ポリビニルブチラール樹脂（株式会社クラレ製  商品名：モビタール３０Ｈ）１００ｇをポリ袋で秤量した後、１リットルのポリビーカーに移して、水８６ｇを加えスパチェラで均一になるまで混練し、この混練物を造粒機（ダルトン  マルチグランＭＧ−５５−１）を用いて、１ｍｍメッシュサイズのスクリーンにて造粒した。得られた造粒物を８０℃で５時間乾燥後放冷した。得られた造粒物の平均粒子径は、０．８ｍｍであった。この造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。
【００２２】
比較例２
ポリビニルブチラール樹脂として、ポリビニルブチラール樹脂（株式会社クラレ製  商品名：モビタール３０ＨＨ）を使用した以外、比較例１と同様に実施した。水溶液中のセシウムの除去率は、１％未満であった。
【００２３】
実施例４
紺青顔料（商品名：ミロリブルー９０５、前記化学式中のＭはＮＨ4、大日精化工業株式会社製）１０ｇ、黒鉄（戸田ビグメント  ＫＮ−３２０）２０ｇ、ポリビニルブチラール樹脂（株式会社クラレ製  商品名：モビタール３０Ｈ）７０ｇを秤量し、ポリ袋内で混合した後、１リットルのポリビーカーに移して、水８６ｇを加えスパチェラで均一になるまで混練し、造粒機（ダルトン  マルチグランＭＧ−５５−１）を用いて、１ｍｍメッシュサイズのスクリーンにて造粒し、８０℃で５時間乾燥後放冷した。得られた造粒物の平均粒子径は、１．２ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。また、５０ミリリットルのガラス容器に水３０ミリリットルと得られた造粒物２ｇを入れ、容器外部から磁石をあてて、捕集可能であるかどうか調べた結果、捕集可能であることを確認した。
【００２４】
実施例５
実施例４において、ポリビニルブチラール樹脂を７０ｇ及び水６３ｇに変更した以外は、実施例４と同様に実施した。水溶液中のセシウムの除去率は９９％以上であり、磁石をあてることにより、造粒物を捕集可能であることを確認した。
【００２５】
実施例６
紺青顔料（商品名：ミロリブルー９０５、前記化学式中のＭはＮＨ4、大日精化工業株式会社製）２５ｇ、黒鉄（戸田ビグメント  ＫＮ−３２０）２５ｇ、ポリビニルブチラール樹脂（株式会社クラレ製  商品名：モビタール３０Ｈ）５０ｇを秤量し、ポリ袋内で混合した後、１リットルのポリビーカーに移して、水６３ｇを加えスパチェラで均一になるまで混練し、造粒機（ダルトン  マルチグランＭＧ−５５−１）を用いて、１．５ｍｍメッシュサイズのスクリーンにて造粒し、８０℃で５時間乾燥後放冷した。得られた造粒物の平均粒子径は、１．２ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。また、５０ミリリットルのガラス容器に水３０ミリリットルと得られた造粒物２ｇを入れ、容器外部から磁石をあてて、捕集可能であるかどうか調べた結果、捕集可能であることを確認した。
【００２６】
実施例７
紺青顔料（商品名：ミロリブルー９０５、前記化学式中のＭはＮＨ4、大日精化工業株式会社製）１０ｇ、黒鉄（戸田ビグメント  ＫＮ−３２０）１０ｇ、ポリビニルブチラール樹脂（株式会社クラレ製  商品名：モビタール３０Ｈ）１００ｇを秤量し、ポリ袋内で混合した後、１リットルのポリビーカーに移して、水６３ｇを加えスパチェラで均一になるまで混練し、造粒機（ダルトン  マルチグランＭＧ−５５−１）を用いて、１．５ｍｍメッシュサイズのスクリーンにて造粒し、１００℃で２時間乾燥後放冷した。得られた造粒物の平均粒子径は、１．２ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。また、５０ミリリットルのガラス容器に水３０ミリリットルと得られた造粒物２ｇを入れ、容器外部から磁石をあてて、捕集可能であるかどうか調べた結果、捕集可能であることを確認した。
上記の実施例から、本発明の樹脂組成物及びその樹脂組成物から得られるペレットは、セシウム除去材として使用すれば、セシウムを効率よく捕集し、分離除去できることがわかる。
【００２７】
実施例８
紺青顔料（商品名：ミロリブルー９０５、前記化学式中のＭはＮＨ4、大日精化工業株式会社製）３０ｇとポリビニルアセタール樹脂（積水化学工業株式会社製  商品名：エスレックＫＳ−１０、Ｔｇは１０６℃）７０ｇを秤量し、ポリ袋内で混合した後、１リットルのポリビーカーに移して、水６３ｇを加えスパチェラで均一になるまで混練し、造粒機（ダルトン  マルチグランＭＧ−５５−１）を用いて、１．５ｍｍメッシュサイズのスクリーンにて造粒し、１１０℃で１時間乾燥後放冷した。得られた造粒物の平均粒子径は、１．２ｍｍであった。得られた造粒物１０ｇを５００μｇ/リットルの硝酸セシウムを含む水溶液１リットルに浸し、撹拌した。２４時間経過後に、その水溶液をサンプリングし原子吸光分析により硝酸セシウム濃度を測定した。その測定結果から水溶液中のセシウムの除去率を得た。水溶液中のセシウムの除去率は９９％以上であった。
【産業上の利用可能性】
【００２８】
本発明の樹脂組成物及びその樹脂組成物から得られるペレットは、水溶液中あるいは大気中に含まれるセシウムを選択的に吸着でき、かつ吸着後の吸着物を捕集する等の後処理が容易であるので、農地、住宅地等の土壌、河川、溜池、沼地等を汚染したセシウムを除去することが容易に行える。また、家畜等の飼料に混合して用いることにより、家畜の体内のセシウムを吸着し、糞として排出させることができ、家畜体内のセシウム量を低減させることができる。さらに排出された家畜の糞からセシウムを含んだペレット等の造粒物を容易に回収することができる。